(57)【要約】【課題】  衣類の美観や着用感を損なうことなく、衣類の袖口や襟が擦り切れるのを手間をかけずに防止することができるようにする。【解決手段】  自己潤滑特性の高い樹脂としてポリテトラフルオロエチレン（ＰＴＦＥ）の粉末８重量％と、有機溶剤としてノルマルへキサンとイソプロピルアルコールを混合したもの３４重量％と、噴射用ガスとしてＬＰＧ５８重量％とが配合され、スプレー缶に充填された衣類用コーティング材を、Ｙシャツの袖口２ａ，２ｂにスプレーしてコーティングする。【選択図】      図１
2006193868.tif 000002
【特許請求の範囲】
【請求項１】
衣類の擦り切れを防止するために衣類にコーティングされる衣類用コーティング材であって、
前記衣類用コーティング材は、動摩擦係数が０．３５以下の自己潤滑性の高い樹脂が用いられていることを特徴とする衣類用コーティング材。
【請求項２】
前記自己潤滑性の高い樹脂には、フッ素樹脂、熱可塑性樹脂のうちの少なくとも１種類以上が含まれていることを特徴とする請求項１に記載の衣類用コーティング材。
【請求項３】
前記フッ素樹脂は、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）のうちの少なくとも１種類以上が含まれていることを特徴とする請求項２に記載の衣類用コーティング材。
【請求項４】
前記熱可塑性樹脂は、超高分子量ポリエチレン、ポリアセタールのうちの少なくとも１種類以上が含まれていることを特徴とする請求項２又は３に記載の衣類用コーティング材。
【請求項５】
前記自己潤滑性の高い樹脂は、耐摩耗特性を備えていることを特徴とする請求項１、２、３又は４に記載の衣類用コーティング材。
【請求項６】
衣類の洗濯後、請求項１〜５に記載の衣類用コーティング材を前記洗濯された衣類に塗布し、該塗布された衣類を熱プレスすることを特徴とする衣類のクリーニング方法。
【請求項７】
衣類の洗濯後、請求項１〜５に記載の衣類用コーティング材を前記洗濯された衣類に塗布し、該塗布された衣類用コーティング材を衣類に含侵することを特徴とする衣類のクリーニング方法。
【請求項８】
前記衣類用コーティング材は、前記洗濯された衣類の袖口および／または襟に塗布することを特徴とする請求項６又は７に記載の衣類のクリーニング方法。
【発明の詳細な説明】
【技術分野】
【０００１】
本発明は、衣類用コーティング材とそれを用いたクリーニング方法に係り、特に衣類の袖口や襟が擦り切れるのを防止することのできる衣類用コーティング材とそれを用いたクリーニング方法に関する。
【背景技術】
【０００２】
着心地がよくて好みの合う衣類は使用された後でも、洗濯やクリーニングにより繰返し使用される。しかし、着心地がよくて好みの合う衣類であっても、衣類は繰返し使用されていると、たとえば衣類の袖口や襟が擦り切れてしまうことがあり、この擦り切れた衣類は使用されなくなってしまう。衣類の袖口や襟が擦り切れるのは、この部分が露出し、衣類を身につけている人の皮膚、上着、時計等の装身具その他のものと常に触れ合い、これらのものと常に擦れ合っているからである。そこで、着心地がよくて好みの合う衣類を洗濯やクリーニングして長く着用することができるように、衣類の袖口や襟が擦り切れるのを防止することが提案されている（例えば、特許文献１参照）。
【特許文献１】特開２０００−２３９６２６号公報（第２頁  第１図）  この特許文献１の図１に図示されているテープ（１）は、布もしくは柔らかい材質のテープの片面（２）に粘着材を塗布した構成となっており、衣類（３）の汚れ易い箇所にこのテープ（１）が装着されて衣類の縁の擦り切れ防止を図っている。
【発明の開示】
【発明が解決しようとする課題】
【０００３】
しかし、特許文献１の図１に図示の従来の衣類縁の汚れ擦り切れ防止テープ（１）を衣類（３）に用いた場合には、例えばクリーニングされたＹシャツ類がアイロン掛けされる際に、このテープ（１）が熱によって溶融されることもあるため、アイロン掛けを行う都度このテープ（１）はＹシャツ類から取り外されなければならない場合があった。また、このアイロン掛けが終ると、この外されたテープ（１）は擦り切れ防止用に再度Ｙシャツ類に装着される必要があった。そのため、この汚れ擦り切れ防止テープ（１）を用いたＹシャツ類がクリーニングされる際には多くの手間がかかってしまうという問題を有していた。また、衣類の袖口や襟にこのテープ（１）が用いられると、衣類の袖口や襟は露出しやすい場所なので美観が悪い上に、この衣類の袖口や襟と異なる素材がテープ（１）に用いられているので着用感が悪いという問題を有していた。
【０００４】
本発明の目的は、衣類の美観や着用感を損なうことなく、衣類の袖口や襟が擦り切れるのを手間をかけずに防止することのできる衣類用コーティング材とそれを用いたクリーニング方法を提供することにある。
【課題を解決するための手段】
【０００５】
請求項１に記載の衣類用コーティング材は、衣類の擦り切れを防止するために衣類にコーティングされる衣類用コーティング材であって、前記衣類用コーティング材は、動摩擦係数が０．３５以下の自己潤滑性の高い樹脂が用いられていることを特徴としたものである。
【０００６】
ここで、自己潤滑特性が高い樹脂として、動摩擦係数（試験法：ＡＳＴＭ  Ｄ  ２２４０に準拠）が０．３５以下のものが用いられるとしたのは、動摩擦係数が０．３５を超えると、衣類にコーティングされる樹脂の自己潤滑特性が小さくなるため、衣類の摩擦抵抗が大きくなり、衣類の袖口や襟の擦り切れ防止が図れなくなるからである。
【０００７】
なお、自己潤滑特性とは、潤滑材を用いなくとも摩擦抵抗（具体的には、動摩擦係数又は静摩擦係数）が小さいこと、すなわち滑りやすい材料をいう。
【０００８】
請求項２に記載の衣類用コーティング材に用いられる樹脂には、フッ素樹脂、熱可塑性樹脂のうちの少なくとも１種類以上が含まれていることを特徴としたものである。
【０００９】
ここで、フッ素樹脂とは、分子中にフッ素を含有する樹脂の総称であり、耐熱性、耐薬品性、耐候性、非粘着性、低摩擦性（自己潤滑特性が高い）に優れているものである。また、熱可塑性樹脂は、溶融、固化が可逆的に起こる樹脂の総称であり、ポリオレフィン系樹脂やエンジニアリングプラスチック（エンプラ）などがあり、耐熱性、耐薬品性、耐候性、非粘着性、低摩擦性（自己潤滑特性が高い）に優れているものである。
【００１０】
請求項３に記載の衣類用コーティング材に用いられるフッ素樹脂には、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）のうちの少なくとも１種類以上が含まれていることを特徴としたものである。これらの樹脂は、フッ素樹脂の中でも高い自己潤滑特性を有するものである。
【００１１】
請求項４に記載の衣類用コーティング材に用いられる熱可塑性樹脂には、超高分子量ポリエチレン、ポリアセタールのうちの少なくとも１種類以上が含まれていることを特徴としたものである。これらの樹脂は、熱可塑性樹脂の中でも高い自己潤滑特性を有するものである。
【００１２】
請求項５に記載の衣類用コーティング材に用いられる自己潤滑特性の高い樹脂には、耐摩耗特性が備えられていることを特徴としたものである。
【００１３】
ここで、本発明のコーティング材料に用いられる樹脂には、耐摩耗特性が備えられているとしたのは、耐摩耗特性を有する樹脂は摩耗されにくいため、衣類の袖口や襟にコーティングされた樹脂が長期間残ることができるので、衣類の袖口や襟の擦り切れ防止の効果が一層図れるからである。なお、樹脂の耐摩耗特性は、樹脂の硬度（硬さ）を測定することによって評価される。すなわち、耐摩耗特性の高い樹脂とは樹脂の硬度が大きい、硬い樹脂をいう。
【００１４】
請求項６に記載の衣類のクリーニング方法は、衣類の洗濯後、前記衣類用コーティング材を前記洗濯された衣類に塗布し、その塗布された衣類を熱プレスすることを特徴としたものである。
【００１５】
この熱プレスにより、コーティング材料に含まれている自己潤滑性の高い樹脂が衣類に強固にコーティングされることになる。
【００１６】
請求項７に記載の衣類のクリーニング方法は、衣類の洗濯後、前記衣類用コーティング材を前記洗濯された衣類に塗布し、該塗布された衣類用コーティング材を衣類に含侵することを特徴としたものである。
【００１７】
請求項８に記載の衣類のクリーニング方法は、前記衣類用コーティング材が前記洗濯された衣類の袖口または／および襟に塗布されることを特徴としたものである。
【発明の効果】
【００１８】
請求項１に記載の発明によれば、衣類の美観や着用感を損なうことなく、衣類の袖口や襟が擦り切れるのを手間をかけずに防止することができる。
【００１９】
請求項２に記載の発明によれば、自己潤滑特性に優れた樹脂が用いられるため、衣類の美観や着用感を損なうことなく、衣類の袖口や襟が擦り切れるのを手間をかけずに一層防止することができる。
【００２０】
さらに、請求項３に記載の発明によれば、特に自己潤滑特性に優れた樹脂が用いられるため、衣類の美観や着用感を損なうことなく、衣類の袖口や襟が擦り切れるのを手間をかけずに防止することができる。
【００２１】
また、請求項４に記載の発明によれば、特に自己潤滑特性に優れ、汎用性のある樹脂が用いられるため、衣類の美観や着用感を損なうことなく、衣類の袖口や襟が擦り切れるのを手間をかけずに防止することができる。
【００２２】
さらに、請求項５に記載の発明によれば、高い自己潤滑特性とともに耐摩耗特性を備えた樹脂が用いられるため、衣類の美観や着用感を損なうことなく、衣類の袖口や襟が擦り切れるのを手間をかけずに一層防止することができる。
【００２３】
請求項６に記載の発明によれば、衣類にコーティングされた樹脂が熱プレスされるため、衣類の美観や着用感を損なうことなく、クリーニングされた衣類が擦り切れるのを手間をかけずに確実に防止することができる。
【００２４】
請求項７に記載の発明によれば、美観や着用感を損なうことなく、衣類の袖口や襟が擦り切れるのを手間をかけずに長い期間に渡って防止することができる。
【００２５】
請求項８に記載の発明によれば、衣類の美観や着用感を損なうことなく、クリーニングされた衣類の袖口や襟が擦り切れるのを手間をかけずに確実に防止することができる。
【発明を実施するための最良の形態】
【００２６】
本発明は、衣類の擦り切れを防止するために衣類にコーティングされる衣類用コーティング材であって、衣類用コーティング材は、動摩擦係数が０．３５以下の自己潤滑性の高い樹脂、特にフッ素樹脂、熱可塑性樹脂のうちの少なくとも１種類以上が含まれていることにより実現する。
【００２７】
自己潤滑特性を有する樹脂とは、潤滑材を用いなくとも摩擦抵抗（具体的には、動摩擦係数又は静摩擦係数）が小さい樹脂をいう。摩擦抵抗が小さい樹脂、すなわち高い自己潤滑特性を有する樹脂は、滑りやすい樹脂であるので、他のものと擦れ合う場合でも大きな摩擦が生じないという特性がある。この高い自己潤滑特性を有する樹脂には、代表的なものとしてフッ素樹脂と熱可塑性樹脂がある。
【００２８】
フッ素樹脂は、分子中にフッ素を含有する樹脂の総称であり、低摩擦性（高自己潤滑特性）の他に耐熱性、耐薬品性、耐候性、非粘着性等に優れているものである。このフッ素樹脂の内、本発明には、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）が用いられる。これらの樹脂は、特に高い自己潤滑特性を有するからである。なお、本発明のポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）には、公知の樹脂が何ら制限なく用いられる。
【００２９】
また、熱可塑性樹脂は、溶融、固化が可逆的に起こる樹脂の総称であり、ポリオレフィン系樹脂やエンジニアリングプラスチック（エンプラ）などがあり、低摩擦性（高自己潤滑特性）の他に耐熱性、耐薬品性、耐候性、非粘着性等に優れているものである。この熱可塑性樹脂の内、本発明には、ポリオレフィン系樹脂である超高分子量ポリエチレンとエンジニアリングプラスチックであるポリアセタールが用いられる。これらの樹脂は、特に高い自己潤滑特性と汎用性を有するからである。本発明の超高分子量ポリエチレンとポリアセタールには、公知の樹脂が何ら制限なく用いられる。
【００３０】
なお、この自己潤滑特性を評価する方法としては、摩擦係数を測定する方法がある。摩擦係数を測定する方法には、ＡＳＴＭ  Ｄ  １８９４の規格に準拠した方法が用いられる。この方法は、平面同士を接触させ、ある荷重条件で一方を移動させ、静摩擦係数と動摩擦係数を測定する方法をいう。ここで、静摩擦係数とは、静止している物体を動かそうとするときの抵抗力をその物体の自重で割った値をいう。一方、動摩擦係数とは物体同士が接したまま動いているときの抵抗力をその物体の自重で割った値をいう。また、ＡＳＴＭとは、米国材料試験協会のことをいい、「Ａｍｅｒｉｃａｎ  Ｓｏｃｉｅｔｙ  Ｆｏｒ  Ｔｅｓｔｉｎｇ  ａｎｄ  Ｍａｔｅｒｉａｌｓ」の略称である。
【００３１】
また、本発明の特徴である高い自己潤滑特性を有する樹脂には、動摩擦係数が０．３５以下のものを用いてもよい。動摩擦係数が０．３５を超えると、コーティング材の自己潤滑特性が小さくなるため、衣類の摩擦抵抗が大きくなり、衣類の袖口や襟の擦り切れ防止が図れなくなるからである。なお、動摩擦係数が０．３５以下の樹脂には、上述したフッ素樹脂や熱可塑性樹脂に限定されるものではなく、公知の樹脂が何ら制限なく用いられる。
【００３２】
またさらに、前記コーティング材料に用いられる樹脂は、耐摩耗特性を備えていてもよい。耐摩耗特性を備えている樹脂は摩耗されにくいため、衣類の袖口や襟に塗布されてコーティングされる樹脂が長期間残存することができるので、衣類の袖口や襟の擦り切れ防止の効果が一層図れるからである。
【００３３】
この樹脂の耐摩耗特性を評価する方法として、硬度（硬さ）を測定する方法がある。硬度を測定する方法には、ＡＳＴＭ  Ｄ  ２２４０の規格に準拠した方法が用いられる。この方法は、材料の中に押し込まれる特定の押し込み針の差し込み深さを測定して硬度を求める方法であり、デュロメータ式硬度測定法といわれている。本発明には、コーティング材料に用いられる樹脂の硬度（デュロメータ硬度）として、Ｄ５０以上が好ましい。樹脂の硬度がＤ５０未満だと耐摩耗特性の高いものが得られないため、衣類の袖口や襟の擦り切れ防止の効果が必ずしも充分に図られないからである。なお、樹脂の硬度（デュロメータ硬度）は、値が大きいものほど硬い樹脂であり、硬い樹脂は摩耗されにくい。したがって、硬度が大きい樹脂ほど耐摩耗特性の高い樹脂であることを示している。なお、高い自己潤滑特性を有し、耐摩耗特性を備えている樹脂には、上述したフッ素樹脂や熱可塑性樹脂に限定されるものではなく、公知の樹脂が何ら制限なく用いられる。
【実施例１】
【００３４】
以下、本発明に係る衣類用コーティング材の実施例について、Ｙシャツがクリーニングされることを例に挙げて詳しく説明する。
【００３５】
図１および図２には、本発明に係る衣類用コーティング材をＹシャツに用いた場合の一実施例が示されている。
【００３６】
図１において、１はＹシャツの袖を示しており、２はこの袖１の袖口部分（Ｙシャツの袖口）を示している。そして、この袖口部分２の内側は２ａ、同じく外側は２ｂとして示されている。
【００３７】
また、図２において、１０はＹシャツの襟を示しており、２０はこの襟１０の外側の織り返し部分（Ｙシャツの襟織り返し部分）を示している。
【００３８】
この図１に示されているＹシャツの袖口２ａ、２ｂと図２に示されているＹシャツの襟織り返し部分２０に、本発明に係る衣類用コーティング材が次の手順でコーティングされる。
【００３９】
先ず、この衣類用コーティング材を充填するためのスプレー缶が用意され、このスプレー缶に、自己潤滑特性の高い樹脂としてポリテトラフルオロエチレン（デュポン社製、商品名「テフロン（登録商標）」の粉末８重量％と、有機溶剤としてノルマルへキサン（関東化学社製、特級試薬）とイソプロピルアルコール（関東化学社製、特級試薬）を混合したもの３４重量％と、噴射用ガスとしてＬＰＧ（岩谷産業社製）５８重量％とが配合されて充填される。なお、スプレー缶に充填されたポリテトラフルオロエチレン（デュポン社製、商品名「テフロン（登録商標）」は、動摩擦係数が０．１０（試験法：ＡＳＴＭ  Ｄ  １８９４）、硬度（デュロメータ硬度）がＤ５０〜５５（試験法：ＡＳＴＭ  Ｄ  ２２４０）の特性を有する樹脂である。
【００４０】
次に、このスプレー缶に充填された衣類用コーティング材がＹシャツ（図示しない）にスプレーされて塗布される。すなわち、Ｙシャツを洗濯し、この洗濯されたＹシャツの袖口２ａ、２ｂとＹシャツの襟織り返し部分２０に任意の幅（例えば約２０〜３０ｍｍ程度の幅）に衣類用コーティング材がスプレーされて塗布される。なお、本実施例においては、衣類用コーティング材はスプレーされて塗布されることによって、衣類にコーティングされたが、本実施例に限定されるものではなく、他の方法、たとえば衣類用コーティング材に用いられる樹脂を有機溶剤に懸濁させ、その懸濁液が刷毛によって衣類に塗布されてコーティングされる方法を用いてもよい。
【００４１】
最後に、この衣類用コーティング材がスプレーされたＹシャツがアイロン掛けされる。このアイロン掛けの際に、Ｙシャツの袖口２ａ、２ｂとＹシャツの襟織り返し部分２０にスプレーされて塗布された衣類用コーティング材がアイロンで熱プレスされる。この熱プレスによって、Ｙシャツの袖口と襟は、自己潤滑特性の高い樹脂が強固にコーティングされるため、より擦り切れにくくなる。
【００４２】
また、Ｙシャツの袖口と襟には、擦り切れ防止用のテープが施されていないので美観や着用感を損なうこともない。
【００４３】
また、このコーティングされたＹシャツには、数度の洗濯においても、擦り切れ防止効果は持続されているが、本発明に係る衣類用コーティング材がクリーニングの際に定期的に塗布されてコーティングされれば、長期間擦り切れ防止効果が持続される。
【００４４】
このように、本発明に係る衣類用コーティング材によれば、美観や着用感を損なうことなく、衣類の袖口や襟が擦り切れるのを手間をかけずに防止することができる。
【００４５】
また、本発明に係る衣類用コーティング材を用いたクリーニング方法によれば、美観や着用感を損なうことなく、衣類の袖口や襟が擦り切れるのを手間をかけずに防止することができる。
【実施例２】
【００４６】
次に、実施例２として、本発明に係る衣類用コーティング材を用いた衣類のクリーニング方法についてＹシャツを例に挙げて説明する。なお、以下の説明において、前述の実施例１と同じ内容、符号については説明を省略する。
【００４７】
本発明に係る衣類用コーティング材を用いたＹシャツのクリーニング方法は、洗濯されたＹシャツの袖口２ａ、２ｂとＹシャツの襟織り返し部分２０に、本発明に係る衣類用コーティング材が次の手順で塗布され、含侵されて、洗濯仕上げされるものである。
【００４８】
まず、衣類用コーティング材のポリテトラフルオロエチレン（デュポン社製、商品名「テフロン（登録商標）」がスプレー缶に充填される。次に、このスプレー缶に充填された衣類用コーティング材が洗濯されたＹシャツにスプレーされて塗布される。なお、本例においては、衣類用コーティング材はスプレーされてＹシャツに塗布されたが、本例に限定されるものではなく、他の方法、たとえば衣類用コーティング材に用いられる樹脂を有機溶剤に懸濁させ、その懸濁液が刷毛によってＹシャツに塗布される方法を用いてもよい。
【００４９】
この衣類用コーティング材は、洗濯されたＹシャツの袖口２ａ、２ｂとＹシャツの襟織り返し部分２０に任意の幅（例えば約２０〜３０ｍｍ程度の幅）で塗布される。そして、塗布された衣類用コーティング材は、Ｙシャツの生地の隙間部に浸透し、含侵される。最後に、衣類用コーティング材が含侵されたＹシャツはアイロン掛けされて、仕上げられる。
【００５０】
このクリーニング方法によれば、含侵された衣類用コーティング材はＹシャツの生地の隙間部に強固に保持されるので、Ｙシャツの袖口２ａ、２ｂとＹシャツの襟織り返し部分２０には、自己潤滑特性の高い樹脂が長期間保持される。そのため、Ｙシャツの袖口２ａ、２ｂとＹシャツの襟織り返し部分２０は、長い期間に渡って擦り切れにくくなる。
【００５１】
また、Ｙシャツの袖口２ａ、２ｂとＹシャツの襟織り返し部分２０には、擦り切れ防止用のテープが施されていないので美観や着用感を損なうこともない。
【００５２】
また、この衣類用コーティング材が含侵されたＹシャツには、数度の洗濯においても、擦り切れ防止効果は持続されているが、本発明に係る衣類用コーティング材がクリーニングの際に定期的に塗布されて含侵されれば、長期間擦り切れ防止効果が持続される。
【００５３】
このように、本発明に係る衣類用コーティング材によれば、美観や着用感を損なうことなく、衣類の袖口や襟が擦り切れるのを手間をかけずに防止することができる。
【００５４】
また、本発明に係る衣類用コーティング材を用いたクリーニング方法によれば、美観や着用感を損なうことなく、衣類の袖口や襟が擦り切れるのを手間をかけずに長い期間に渡って防止することができる。
【図面の簡単な説明】
【００５５】
【図１】本発明の実施例に係る衣類用コーティング材をＹシャツの袖口に用いた例を示す図。
【図２】本発明の実施例に係る衣類用コーティング材をＹシャツの襟に用いた例を示す図。
【符号の説明】
【００５６】
１・・・・・・・・・Ｙシャツの袖
２・・・・・・・・・Ｙシャツの袖口
２ａ・・・・・・・Ｙシャツの袖口内側
２ｂ・・・・・・・Ｙシャツの袖口外側
１０・・・・・・・Ｙシャツの襟
２０・・・・・・・Ｙシャツの襟織り返し部分
【図１】
2006193868.tif 000003
【図２】
2006193868.tif 000004